СПОСОБ ИЗГОТОВЛЕНИЯ ГИПСОВОЙ ШТУКАТУРНОЙ ПЛИТЫ И ГИПСОВАЯ ШТУКАТУРНАЯ ПЛИТА, ПОЛУЧЕННАЯ ТАКИМ ОБРАЗОМ

1. Способ изготовления гипсовой штукатурной плиты, содержащий этапы, на которых:
- обеспечивают первую суспензию (11) гипса определенного вида, в частности, FGD гипса или природного гипса, или титаногипса, используя первый смеситель (10);
- обеспечивают вторую суспензию (13) гипса определенного вида, используя отдельный второй смеситель (12);
- наносят первую часть (22) второй суспензии (13) так, что образуется нижний слой второй суспензии (13);
- наносят вторую часть (23) второй суспензии (13) так, что образуется верхний слой второй суспензии (13);
- наносят по меньшей мере часть первой суспензии (11) на нижний и/или верхний слой так, что между нижним и верхним слоем образуется центральный слой первой суспензии.
2. Способ по п.1, отличающийся тем, что первая (11) и вторая (13) суспензия отличаются видом и/или количеством добавок.
3. Способ изготовления гипсовой штукатурной плиты, в частности согласно пп.1-2, содержащий этапы, на которых:
- обеспечивают по меньшей мере одну гипсовую суспензию, в частности, первую гипсовую суспензию и/или вторую гипсовую суспензию;
- обеспечивают по меньшей мере один внешний (бумажный) слой;
- во внешний (бумажный) слой или в промежуточный слой между по меньшей мере одним гипсовым слоем и по меньшей мере одним внешним (бумажным) слоем добавляют метилцеллюлозу.
4. Способ по п.1, отличающийся тем, что обеспечивают первое подающее средство для подачи исходных материалов в первый смеситель, причем обеспечивают отдельное второе подающее средство для подачи исходных материалов во второй смеситель и/или
причем первый смеситель (10) расположен на расстоянии от второго смесителя (12).
5. Способ по п.1, отличающийся тем, что первая суспензия (11) имеет меньшую плотность в её влажном состоянии и/или сухом состоянии, чем вторая суспензия, причем отношение плотности второй суспензии к плотности первой суспензии составляет, предпочтительно, более 1,5.
6. Способ по п.1, отличающийся тем, что
3
первая суспензия (11) имеет плотность от 0,8 до 1,2 г/см в её влажном состоянии и/или
3
вторая суспензия (13) имеет плотность от 1,4 до 1,7 г/см в её влажном состоянии и/или
3
3
центральный слой имеет плотность более 0,34 г/см в интервале от 0,5 до 0,8 г/см в его сухом состоянии и/или
3
нижний и/или верхний слой имеет плотность от 1,0 до 1,2 г/см в его сухом состоянии.
7. Способ по п.1, отличающийся тем, что используют (только) FGD гипс или природный гипс, или титаногипс как исходный материал для получения штукатурки (полугидрата) и как компонент первой и/или второй суспензии.
8. Способ по п.1, отличающийся тем, что
первую часть (22) второй суспензии (13) наносят на первое поддерживающее средство и/или первый покрывающий слой, в частности, на первую бумагу (18), предпочтительно, до соединения нижнего слоя и центрального слоя, и/или
вторую часть (23) второй суспензии (13) наносят на второе поддерживающее средство и/или второй покрывающий слой, в частности, на вторую бумагу, предпочтительно, до соединения верхнего слоя и центрального слоя.
3
3
3
9. Способ по п.1, отличающийся тем, что первая суспензия содержит штукатурку (полугидрат) в пределах между от 300 кг/м и 520 кг/м и/или вторая суспензия содержит штукатурку (полугидрат) в пределах более 1000 кг/ми/или
более 95% сухого вещества второй суспензии представляет собой штукатурку и/или 60-90% сухого вещества первой суспензии представляет собой штукатурку, причем предпочтительно, чтобы оставшееся до 100% сухое вещество первой суспензии содержало пену и/или сырой гипс и/или инертные материалы и/или отходы.
2
10. Способ по п.1, отличающийся тем, что вторая суспензия содержит крахмал, предпочтительно, в количестве более 30 г/м и/или замедлитель и/или пластификатор, предпочтительно, сульфонат нафталина, предпочтительно, в количестве менее 0,1 % от массы штукатурки (полугидрата) в суспензии, и/или сульфонат лигнина.
11. Способ по п.1, отличающийся тем, что вторая суспензия затвердевает быстрее, чем первая суспензия и/или
время схватывания второй гипсовой суспензии регулируют путем добавления ускорителя и/или время схватывания первой суспензии регулируют замедлителем схватывания так, чтобы вторая суспензия начинала схватываться после того, как начала схватываться первая суспензия и/или так, чтобы вторая суспензия завершала схватывание до или в то же время, когда завершилось схватывание первой суспензии.
12. Способ по п.1, отличающийся тем, что после сушки плотность верхнего и/или нижнего слоя менее чем в 3,5 раза превышает плотность центрального слоя.
13. Способ по п.1, отличающийся тем, что поверхность продольных кромок гипсовой штукатурной плиты содержит большее количество второй гипсовой суспензии.
14. Гипсовая штукатурная плита, предпочтительно, изготовленная способом по одному из предшествующих пунктов, содержащая:
- по меньшей мере один гипсовый слой;
- по меньшей мере один внешний (бумажный) слой;
2
2
- возможно, по меньшей мере один промежуточный слой между по меньшей мере одним гипсовым слоем и по меньшей мере одним внешним (бумажным) слоем, причем предпочтительно исключительно по меньшей мере один внешний (бумажный) слой и/или по меньшей мере один промежуточный слой содержит метилцеллюлозу, в частности, в количестве 0,01-0,3 г/м, предпочтительно, 0,01-0,1 г/м.
2
1
3
15. Гипсовая штукатурная плита, в частности, по п. 14 и/или изготовленная способом по одному из пп. 1-13, содержащая первый внешний слой, предпочтительно, бумажный слой (111), первый промежуточный слой (112), образованный второй гипсовой суспензией S,центральный слой (113), образованный первой гипсовой суспензией S, второй промежуточный слой (114), образованный третьей гипсовой суспензией S и второй внешний слой, в частности, бумажный слой (115),
причем первый промежуточный слой (112) расположен между первым внешним слоем (111) и центральным слоем (113), а второй промежуточный слой (114) расположен между вторым внешним слоем (115) и центральным слоем (113),
причем промежуточные слои (112, 114) имеют (по существу) постоянную толщину от 0,1 мм до 3 мм, предпочтительно, от 0,2 мм до 1 мм,
1
2
3
причем первая гипсовая суспензия содержит по меньшей мере 80%(по массе) всех гипсовых суспензий (S, S, S):
2
3
и причем первую гипсовую суспензию готовят и вводят с более низким процентным содержанием воды (по массе), чем вторую S и/или третью S гипсовую суспензию.